СОСТАВ ДЛЯ ОТДЕЛКИ
FINISHING COMPOSITION

Изобретение относится к составам для отделки бетонных и штукатурных поверхностей.
2
Известна шпатлевка (патент РФ №2281263, кл. С04В 28/18, опубл. 10.08.2006 г.), включающая известь-пушонку, наполнитель, добавки, воду, в качестве наполнителя отходы производства силикатного кирпича, размолотые до удельной поверхности 3500-4000 см/г, а в качестве добавок - эмульсию низкомолекулярного полиэтилена НМЛ состава, мас.%: НМЛ 14,8, керосин 34,5, вода 49,2, костный клей 0,5, желатин 0,5, мыло хозяйственное 0,5, и Bermocoll ССА425, при следующем соотношении компонентов, мас.%: известь-пушонка 22,10-26,51, указанная эмульсия 0,1-0,15, Bermocoll ССА425 0,05-0,07, вода 48,1-54,31.
Наиболее близко по технической сущности и достигаемому результату является состав, содержащий известковое тесто, молотую минеральную добавку, пигменты, воду (см. П.Н.Клочанов, А.Е.Суржаненко, И.Ш.Эйдинов. Рецептурно-технологический справочник по отделочным работам. - М.: Стройиздат, 1973, с.75).
К причинам, препятствующим достижению указанного ниже технического результата при использовании известных составов, относится то, что они обладают низкой водоудерживающая способностью и низкой адгезией.
3
Сущность изобретения заключается в том, что предлагаемый состав содержит в качестве наполнителя модифицированный диатомит, полученный обработкой диатомита золем кремниевой кислоты плотностью 1,013-1,027 г/см, а в качестве добавки - Mecellose FMC 2094, представляющей собой метилгидроксипропилцеллюлозу, при следующем соотношении компонентов, мас.%:
известь-пушонка
8,26-12,32
модифицированный диатомит
24-31,4
добавка - Mecellose FMC 2094
0,008-0,012
вода
58-66
Использование предлагаемого изобретения обеспечивает следующий технический результат: повышение водоудерживающей способности и адгезии.
Указанный технический результат при осуществлении изобретения достигается тем, что состав для отделки бетонных и штукатурных поверхностей включает в себя известь-пушонку, наполнитель, добавку, воду.
3
Особенность заключается в том, что состав дополнительно содержит в качестве наполнителя модифицированный диатомит, полученный обработкой диатомита золем кремниевой кислоты плотностью 1,013-1,027 г/см, а в качестве добавки - Mecellose FMC 2094, представляющей собой метилгидроксипропилцеллюлозу, при следующем соотношении компонентов, мас.%:
известь-пушонка
8,26-12,32
модифицированный диатомит
24-31,4
добавка - Mecellose FMC 2094
0,008-0,012
вода
58-66
Проведенный заявителем анализ уровня техники, включающий
поиск по патентам и научно-техническим источникам информации и выявление источников, содержащих сведения об аналогах заявленного изобретения, позволил установить, что заявитель не обнаружил аналог, характеризующийся признаками, тождественными всем существенным признакам заявленного изобретения. Определение из перечня выявленных аналогов прототипа, как наиболее близкого по совокупности существенных признаков аналога, позволило выявить совокупность существенных по отношению к усматриваемому заявителем техническому результату отличительных признаков в заявленном изобретении, изложенных в формуле изобретения.
Следовательно, заявленное изобретение соответствует условию «новизна».
3
Модификация диатомита осуществляется следующим образом. Тонкий помол диатомита осуществляют в шаровой мельнице сухим способом до полного прохода через сито №0063, а затем в смеситель любого типа загружают молотый диатомит и золь кремниевой кислоты с плотностью 1,015 г/см в соотношении золь:диатомит=1,7:1, перемешивают в течение 10-15 минут и высушивают при температуре 100°С.
Приготовление состава для отделки осуществляют следующим образом. В смеситель любого типа загружают известь-пушонку и наполнитель, перемешивают, после чего добавляют воду с добавкой Mecellose FMC 2094, представляющей собой метилгидроксипропилцеллюлозу. Полученную массу перемешивают
Конкретные примеры составов и их свойства приведены в табл.1 и 2.
Таблица 1
Наименование ингредиентов
Составы, мас.%
I
II
III
IV
V
Прототип
Известь-пушонка
8,26
12,32
10,59
13
7
41
Модифицированный диатомит
25,728
24
31,4
23
33
-
Добавка Mecellose FMC 2094
0,012
0,008
0,01
0,014
0,007
-
Вода
66
63,672
58
63,986
59,993
25
Пигмент
-
-
-
-
-
13
Молотый известняк
-
-
-
-
-
21
Таблица 2
Наименование показателей
Составы по примерам
I
II
III
IV
V
Прототип
Удобонаносимость
хор
хор
хор
хор
неуд
хор
Усадка, наличие трещин
нет
нет
нет
нет
имеются
нет
Время высыхания, мин:
- до степени 3
12
10
12
15
20
45
- до степени 5
15
15
12
12
12
80
Адгезия, МПа
1,5
1,4
1,3
0,8
1,1
0,6
Водоудерживающая способность, %
98
98
98
98
93
85
Пачкание поверхности
Отсутствует
Отсутствует
Отсутствует
Отсутствует
Имеется
Имеется
Класс качества внешнего вида
YI
YI
YI
YI
YI
YII
Таким образом, выше изложенное описание свидетельствует о выполнении при использовании заявленного изобретения следующей совокупности условий:
- средство, воплощающее заявленное изобретение, при его осуществлении предназначено для получения состава для отделки бетонных и штукатурных поверхностей;
- для заявленного состава в том виде, как он охарактеризован в изложенной формуле изобретения, подтверждена возможность его осуществления с помощью описанных в заявке средств и методов;
- средство, воплощающее заявленное изобретение при осуществлении, способно обеспечить достижение усматриваемого заявителем поставленных технических задач.
Следовательно, заявленное изобретение соответствует условию «промышленная применимость».